СПОСОБ НЕПРЕРЫВНОГО ПОЛУЧЕНИЯ ТЕРМОПЛАСТИЧНЫХ ЭЛАСТОМЕРНЫХ КОМПОЗИЦИЙ, НЕ СОДЕРЖАЩИХ ГАЛОГЕНЫ

1. Непрерывный способ получения термопластичной эластомерной композиции, включающий стадии:
a) обеспечения термопластичной смолы;
4
7
4
16
b) обеспечения негалогенированного эластомера, содержащего повторяющиеся звенья, полученного по меньшей мере из одного C-C изомоноолефинового мономера и по меньшей мере 3,5 мол. % C-C полиолефинового мономера;
c) обеспечения производного ненасыщенной карбоновой кислоты, имеющей от 4 до 16 атомов углерода;
d) смешивания на первой стадии смешивающего устройства непрерывного действия термопластичной смолы, эластомера и производного ненасыщенной карбоновой кислоты с получением термопластичной эластомерной композиции, содержащей производное карбоновой кислоты, привитое к эластомеру;
e) смешивание на второй стадии смешивающего устройства непрерывного действия системы отверждения, подходящей для применения с негалогенированными эластомерами для динамической вулканизации термопластичного эластомера.
2. Способ по п. 1, где система отверждения содержит первый пероксидный отверждающий агент, и где смешивание на второй стадии проводят при температуре от 100 до 260°C.
3. Способ по п. 2, где способ дополнительно включает смешивание второго пероксидного отверждающего агента с термопластичной смолой, эластомером и производным карбоновой кислоты на первой стадии при температуре в интервале от 100 до 260°C.
4. Способ по п. 3, в котором второй пероксидный отверждающий агент содержится в количестве от 0,05 до 0,3 масс. частей на 100 масс. частей смолы.
5. Способ по п. 3, в котором первый пероксидный отверждающий агент содержится в количестве от 0,1 до 3 масс. частей на 100 масс. частей смолы.
6. Способ по п. 3, в котором первый пероксидный отверждающий агент содержится в количестве от 0,1 масс. частей на 100 масс. частей смолы, и второй пероксидный отверждающий агент содержится в ненулевом количестве меньшим чем 0,1 масс. частей на 100 масс. частей смолы.
7. Способ по п. 6, в котором второй пероксидный отверждающий агент, содержится в количестве больше, чем 0,01 масс. частей на 100 масс. частей смолы.
8. Способ по п. 3, в котором первый или второй пероксидный отверждающий агент содержит 2,5-диметил-2,5-ди-(трет-бутилперокси)гексин-3, ди-трет-бутилпероксид, 2,5-диметил-2,5-ди(трет-бутилперокси)гексан, трет-бутилкумил пероксид, ди-(2-трет-бутилпероксиизопропил)бензол, дикумилпероксид, бутил-4,4-ди-(трет-бутилперокси)валерат, 1,1-ди-(трет-бутилперокси)-3,3,5-триметилциклогексан, трет-бутилпероксибензоат, трет-бутилперокси-3,5,5-триметилгексаноат, дибензилпероксид, ди-(4-метилбензоил)пероксид, ди-2,4-дихлорбензоил пероксид или их смеси.
9. Способ по п. 1, в котором применяется смешивающее устройство непрерывного действия, содержащее экструдер.
10. Способ по п. 1, в котором термопластичная смола содержит полиамид.
11. Способ по п. 1, в котором изомоноолефиновый мономер содержит изобутен, и полиолефиновый мономер содержит изопрен.
12. Способ по п. 11, в котором изопрен присутствует в количестве по меньшей мере 5 мол. %.
13. Способ по п. 12, в котором изопрен присутствует в количестве по меньшей мере 7 мол. %.
14. Способ по п. 1, в котором производное карбоновой кислоты содержит малеиновый ангидрид, хлормалеиновый ангидрид, итаконовый ангидрид или геминовый ангидрид.
15. Способ по любому из пп. 1-14, в котором эластомер обеспечивается в гранулированной форме.